(57)【要約】      （修正有）【課題】金型（下型）のボルト穴形成用凸部の表面温度を抑制することにより、ボルト穴近傍部の強度の向上を図り、塗型の損耗を抑制し、金型の焼き付きを防止することのできる金型冷却機構の提供。【解決手段】溶湯を充填して鋳造品を形成するための空間であるキャビティを有する金型と、キャビティと連通しないように金型に形成した冷却孔１０１と、冷却孔１０１に挿入した冷却管１０２と、を備える金型冷却機構１００において、冷却孔１０１の底部１０１ａに冷却管の先端１０２ａと対向する凸部１０１ｂを形成した金型冷却機構１００。【選択図】図４
2018158363.tif 000002
【特許請求の範囲】
【請求項１】
溶湯を充填して鋳造品を形成するための空間であるキャビティを有する金型と、
前記キャビティと連通しないように前記金型に形成した冷却孔と、
前記冷却孔に挿入した冷却内管と
を備える金型冷却機構において、
前記冷却孔の底部に前記冷却内管の先端と対向する凸部を形成したことを特徴とする金型冷却機構。
【請求項２】
溶湯を充填して鋳造品を形成するための空間であるキャビティを有する金型と、
前記キャビティと連通しないように前記金型に形成した冷却孔と、
前記冷却孔に挿入した冷却内管と
を備える金型冷却機構において、
前記冷却内管の先端を前記冷却孔の壁面に寄せたことを特徴とする金型冷却機構。
【発明の詳細な説明】
【技術分野】
【０００１】
本発明は、金属溶湯を注入して製品を形作るための鋳造用金型、特に車両用軽合金ホイールを製造するための鋳造用金型に適用することにより、車両用軽合金ホイールの生産性を改善することのできる金型冷却機構に関するものである。
【背景技術】
【０００２】
車両用ホイールの１つである自動車のロードホイールには種々の材質、構造のものがあるが、自動車の軽量化及び外観や意匠性の向上を目的として、鉄製からアルミニウム合金、マグネシウム合金やチタン合金などの軽合金製への変換が進んでおり、とくにアルミニウム合金製のアルミホイールを装着する比率が増大している。
【０００３】
図１０に示すように一般に軽合金製ホイール３０は、ボルトとナットにより車軸に取付けられる厚肉のハブ部３１と厚肉部と薄肉部が混在するスポーク部３２からなるディスク部と、タイヤ（図示省略）が取着される薄肉のリム部３３から構成されている。また、リム部３３はホイール軸方向端部のインナーフランジ３３ａ、他方の端部のアウターフランジ３３ｂ、インナーフランジとアウターフランジの間のリム中央部３３ｃからなる。スポーク部３２はハブ部３１からリム部３３へ向かって放射状に延びてハブ部３１とリム部３３とを一体的に結合する。相互に隣接するスポーク部３２の間は意匠穴と呼ばれる隙間である。ハブ部３１には車両の車軸（図示省略）に軽合金ホイールを締結するためのボルト穴３４が設けられている。
【０００４】
ボルト穴３４およびその隣接部分の拡大断面図を図９に示す。ボルト穴３４の意匠面側にはボルト穴３４の内径より大きい内径を有するボルト穴用凹部３７がボルト穴３４と連接して形成される。車両の車軸に固定されたボルト（図示省略）をボルト穴３４から通し、ボルト穴用凹部３７の側からナット（図示省略）で締結することにより軽合金ホイールが車軸に装着される。このボルト穴用凹部３７の底に形成されるボルト穴近傍部３４ａには、ナットの締め付けにより強い圧縮応力が印加されると共に、車両が走行する際は動力源からの駆動力をタイヤに伝えるために大きな負荷が加わる。
【０００５】
この様にハブ部はボルト穴近傍部分をはじめ高負荷に耐えられるよう比較的厚肉に形成されることが多い。鋳造法によって軽合金ホイールを製造する場合、厚肉箇所は冷却しにくいために凝固速度が遅く最終凝固部となることが多い。特に、ハブ部を形成するキャビティに連通するセンターゲートと呼ばれる注湯口から溶湯を注入する低圧鋳造方案においては、ハブ部が最終凝固部となる傾向が顕著にみられる。最終凝固部はアルミニウム合金の組織のＤＡＳII（dendrite secondary arm spacingデンドライト２次枝間隔）が大きくなり易いことや引け巣と呼ばれる鋳造欠陥が生じやすいこと等から強度の向上が難しいという課題を有している。
【０００６】
ボルト穴近傍部３４ａをはじめハブ部全体をより厚肉化して強化することは可能であるが、軽合金ホイールに要望される軽量化の観点からは望ましい解決手段ではない。
【０００７】
また、図８に示すように金型（下型）の一部を構成するボルト穴形成用凸部８１は、軽合金製ホイール３０のボルト穴用凹部３７を成形する。金型の平面箇所と比較するとボルト穴形成用凸部８１は金型単位体積当たりの溶湯との接触面積が大きいことから、繰り返し鋳造するうちに溶湯からより多くの熱が移動して温度上昇しやすい。金型のキャビティには金型内面の保護や鋳造品が金型から容易に離れ易くすること（離型性）を目的に酸化物からなる膜（塗型）が形成される。塗型は高温になるほど損耗が激しい。特にハブ部キャビティから溶湯が注湯される鋳造方案においては顕著である。そのために頻繁に塗型の修復作業が必要となり、生産性を低下させる一因になっていた。
【０００８】
高い意匠性を付与するためにボルト穴形成用凸部８１のテーパ部４０の傾きをより小さくすることがある。例えば金型移動方向（図８中矢印方向）に対してテーパ部４０の傾きを３〜５°とする。このような小さな角度の場合においてボルト穴形成用凸部８１での金型表面温度が４５０°以上となるような高温になると塗型が剥がれ、金型と溶湯が直接接触し反応して鋳造品の離型がうまく行かず鋳造品にカジリ等の傷が残ることがある。これは焼き付きと呼ばれる現象である。繰り返し鋳造する場合においても金型のボルト穴形成用凸部８１で焼き付きが生じないよう金型表面温度が制御されなければならない。
【０００９】
特許文献１は、これらの課題を解決し得る車両用軽合金ホイールを開示している。その車両用軽合金ホイールは、ハブ部及びスポーク部を含むディスク部とリム部を有する車両用軽合金ホイールであって、前記リム部３３とディスク部３５との交差部４１のＤＡＳII値より前記ハブ部に設けられたボルト穴近傍のＤＡＳ値の方が小さいことを特徴とする車両用軽合金ホイールである。
【００１０】
特許文献１の車両用軽合金ホイールによれば、下型のボルト穴形成用凸部８１に最適な金型冷却機構９０を内装したことで、強度向上、離型性改善およびカジリの低減を図ることができたとしている。
【先行技術文献】
【特許文献】
【００１１】
【特許文献１】特許４７３０６３９号（図１および図２）
【発明の概要】
【発明が解決しようとする課題】
【００１２】
特許文献１において採用した冷却構造は、金型（下型）のボルト穴形成用凸部を局所的に冷却することができるが、その冷却能力は必ずしも十分とは言えず、改善の余地があった。
よって本発明の目的は、金型（下型）のボルト穴形成用凸部の表面温度を抑制することにより、ボルト穴近傍部分の強度の向上を図り、塗型の損耗を抑制し、金型の焼き付きを防止することのできる金型冷却機構を提供することである。
【課題を解決するための手段】
【００１３】
上記の課題を解決すべく発明者らが鋭意検討した結果、従来に無い第１の冷却構造を設けたことで解決に至った。すなわち本願第１の発明の金型冷却機構は、溶湯を充填して鋳造品を形成するための空間であるキャビティを有する金型と、前記キャビティと連通しないように前記金型に形成した冷却孔と、前記冷却孔に挿入した冷却内管とを備える金型冷却機構において、前記冷却孔の底部に前記冷却内管の先端と対向する凸部を形成したことを特徴とする。
【００１４】
更に上記の課題を解決すべく発明者らが鋭意検討を続けた結果、従来に無い第２の冷却構造を設けたことで解決に至った。すなわち本願第２の発明の金型冷却機構は、溶湯を充填して鋳造品を形成するための空間であるキャビティを有する金型と、前記キャビティと連通しないように前記金型に形成した冷却孔と、前記冷却孔に挿入した冷却内管とを備える金型冷却機構において、前記冷却内管の先端を前記冷却孔の壁面に寄せたことを特徴とする。
【００１５】
本発明の金型冷却機構を備えた金型を使用して製造した車両用ホイールに見られる特徴は、ハブ部の冷却速度を従来よりも速めることが可能なことである。その結果、特にボルト穴近傍、更にはハブ部でのＤＡＳ値が従来よりもはるかに小さくなり強度向上を図れるものである。また、センターゲート近傍の冷却を行うことで製造上不具合が大幅に改善され、複雑形状であるハブ部での金型と鋳造ホイールとのカジリが減少する。これにより離型時のホイール表面の傷がなくなり、不良の発生が少なくなる。さらにはこのボルト穴用凹部を形成する凸形状の金型部分での溶湯による溶損が低減し、生産効率が向上する。本発明においてボルト穴近傍のＤＡＳ値は図９に示す斜線部の部分で測定した。車軸（図示省略）に固定されたボルト（図示省略）のねじ部をボルト穴３４に通してボルト穴用凹部３７の内部に位置させる。このねじ部にナット（図示省略）を螺合し回転させてナットの端面がボルト穴用凹部３７の底部を形成する座面３９に突き当たるまで締め付けることで車軸とホイールとが締結される。３８は所定寸法に加工されたハブ穴であり、３６はスポーク部端部である。湯口は通常、図中でハブ穴３８の下部に設けられた状態で鋳造される。
【００１６】
溶湯の鋳造性の観点から本技術の利点を説明する。ハブ部のボルト穴近傍はナットによりかしめられても陥没しないよう十分な強度を必要とする部分である。陥没すると締め付けたナットが緩む虞があるからである。ハブ部のみから溶湯を注湯する鋳造方案（センターゲート方案）では、湯口とボルト穴とが互いに近い距離にあることからボルト穴近傍の溶湯の冷却速度は遅く、そのＤＡＳII値が大きくなり、強度が他の部分に比べて低下しやすい。ディスク部一面の強度を向上させるにはハブ部近傍、特にボルト穴近傍部での冷却速度を上げることが特に重要である。
【００１７】
センターゲート方案においてはこの部分の冷却速度を上げるとハブ部での溶湯が先に凝固してリム部への押し湯効果が不足しやすいため、湯口から最も離れた部位の溶湯から湯口近傍の溶湯へ向かって順次凝固するように他の部分の金型冷却を適宜設定することが重要である。また、リム部を形成するキャビティ部分に連通する堰を設けて、そこから溶湯を注入するサイドゲート方案で鋳造することも可能である。また、ハブ部とリム部とを形成する各キャビティの各々に連通する堰を設けて溶湯を注入するマルチゲート方案による車両用軽合金ホイールの一体鋳造は、ハブ部近傍での冷却を行なっても、押湯効果を効かせて指向性凝固が達成されるよう、他の部分の冷却機構と組合せた一連の冷却機構における冷却のタイミング、時間、強さ等の設定が容易である。スポーク部の引け巣防止のための押し湯効果はリム部側の堰（サイドゲート）からの圧力である程度まかなえるため、ボルト穴となる部分に冷却機構を設けても鋳造不良を起こすことなく鋳造サイクルの短縮とハブ部での強度向上がバランス良く行える。特にボルト穴近傍はボルトが締め付けられ、車体に固定される部分であり高い強度が必要である。冷却速度を速くすることができるためボルト穴周囲の強度向上が図れ、薄肉軽量化しても問題がない。本発明の金型冷却機構を用いるとディスク部への押湯効果が持続する時間が比較的短くなるため、本発明の金型冷却機構はディスク部の体積が相対的に小さい車両用軽合金ホイールに適用すると、より引け巣の発生を防止しやすい。具体的には製造に適するホイールの形状はディスク部とリム部との重量比率で表せばディスク部：リム部＝４：６又はディスク部がそれより小さい比率を占めるものである。
【００１８】
ＤＡＳＩＩ値はアルミニウム合金鋳物材において強度との関連性を有する指標であり、小さい程高強度であることを示す。本発明を用いてボルト穴近傍のＤＡＳＩＩ値を小さくできたのは、ハブ部及びスポーク部を含むディスク部とリム部を有する車両用軽合金ホイール用の鋳造用金型であって、前記ハブ部のボルト穴形成用凸部に金型冷却機構を設けたことを特徴とする鋳造用金型を用いることで達成された。
【００１９】
この金型冷却機構は、溶湯を充填して鋳造品を形成するための空間であるキャビティを有する金型と、前記キャビティと連通しないように前記金型に形成した冷却孔と、前記冷却孔に挿入した冷却内管とを備える金型冷却機構において、前記冷却孔の底部に前記冷却内管の先端と対向する凸部を形成したことを特徴とする。
【００２０】
ボルト穴用凹部３７を形成するための金型の部位は、ボルト穴形成用凸部８１である。この部位はセンターゲート方案などで溶湯が最初にキャビティ内に入る位置に近く、高熱になる。また、略円筒状のリム部と異なりボルト穴などを有する比較的複雑形状である。鋳込まれる溶湯からみれば垂直方向の壁状であり、この壁面で金型の溶損、溶湯の焼き付き等が発生しやすい。よって、ボルト穴近傍を形成する溶湯を強く冷却できるように、ボルト穴形成用凸部の内部に金型冷却機構を設けた構造を有する金型を用いることが好ましい。また、離型性も向上し、テーパ部傾きが５．０°以下、さらには３．０°以下のボルト穴用凹部を形成することも可能である。
【発明の効果】
【００２１】
本発明によれば、下型のボルト穴形成用凹部に最適な金型冷却機構を内装したことで、下型のボルト穴形成用凸部の表面温度を抑制することが可能となった。それによりボルト穴近傍部分の強度の向上を図り、塗型の損耗を抑制し、金型の焼き付きを防止することができる。
【図面の簡単な説明】
【００２２】
【図１】本発明の下型の冷却機構を示す断面図である。
【図２】比較例１の金型冷却機構のモデルを示す図である。
【図３】比較例１の金型冷却機構の冷却水の流れの解析結果を示す図である。
【図４】実施例１の金型冷却機構のモデルを示す図である。
【図５】実施例１の金型冷却機構の冷却水の流れの解析結果を示す図である。
【図６】実施例２の金型冷却機構のモデルを示す図である。
【図７】実施例２の金型冷却機構の冷却水の流れの解析結果を示す図である。
【図８】従来の下型の冷却機構を示す断面図である。
【図９】ボルト穴周辺の要部断面図である。
【図１０】車両用ホイールの断面形状を示す図である。
【符号の説明】
【００２３】
３０：アルミホイール
３１：ハブ部
３２：スポーク部
３３：リム部
３４：ボルト穴
３５：ディスク部
３６：スポーク部端部
３７：ボルト穴用凹部
３８：ハブ穴
３９：ボルト接触部
４０：テーパ部
８１：ボルト穴形成用凸部（下型の一部）
９０：金型冷却機構（従来）
１００：金型冷却機構（本発明）
１０１：冷却孔
１０１ａ：底部
１０１ｂ：凸部
１０２：冷却管
１０２ａ：先端
【発明を実施するための形態】
【００２４】
（比較例１）
比較例１の金型冷却機構のモデルを図２に示す。比較例１の金型冷却機構は、溶湯を充填して鋳造品を形成するための空間であるキャビティを有する金型と、前記キャビティと連通しないように前記金型に形成した冷却孔１０１と、前記冷却孔に挿入した冷却管１０２とを備える金型冷却機構１００であって、前記冷却孔の中心軸を含む断面における底部１０１ａの形状を外側に凸の曲面とした。この冷却孔１０１に冷却管１０２を同軸状に挿入し、その先端１０２ａを冷却孔の底部１０１ａに対向させた。
【００２５】
ボルト穴形成用凹部に比較例１の金型冷却機構１００を備えた金型（下型）を使用して車両用軽合金ホイールの鋳造を行った。主な鋳造条件は以下の通りとした。その結果、鋳造回数２００回で金型の焼き付きが発生したため、そこで鋳造を停止した。その時の金型のボルト穴形成用凸部の表面温度をサーモグラフィで測定ところ約４８０℃であった。高温箇所の塗型の損耗も認められた。
【００２６】
［主な鋳造条件］
１．鋳造方式  ：  マルチゲート方案による低圧鋳造
２．車両用軽合金ホイールサイズ  ：  １９インチ
３．材料  ：  アルミニウム合金（ＡＣ４ＣＨ）
４．溶湯温度  ：  ７００℃
５．鋳造サイクル  ：  １８０ｓｅｃ／個
６．金型冷却機構
（１）冷却管位置  ：  冷却孔と同軸
（２）冷却孔底部形状  ：  外側に凸の曲面
（３）冷却孔内径  ：  １２ｍｍ
（４）冷却水流量  ：  １５０ｍｌ／ｓｅｃ
（５）冷却水流通開始  ：  溶湯充填完了時から３５ｓｅｃ後
（６）冷却水流通停止  ：  流通開始から８０ｓｅｃ後
【００２７】
金型のボルト穴形成用凸部の表面温度が高温になった原因を調査した。調査は冷却孔の底部における冷却水の流速ベクトル（速度と方向）を解析することにより行った。その結果を図３に示す。冷却管から吐出された冷却水の流れは冷却孔底部に当たって左右に分かれて、それぞれが冷却孔の内面に沿って冷却管の中の流れ方向とは逆方向の水流を形成する。ここで、冷却孔底部のうち特に冷却管の先端と対向する領域Ａに着目する。ここでは近傍の冷却水の速度が低下していることが分かった。冷却水の速度低下は壁面からの熱伝達を減少させることが分かっている。比較例１においてボルト穴形成用凸部の表面温度が高温になった原因の一つは、冷却管の先端と対向する領域Ａ近傍の冷却水の速度低下であることが推定された。
【００２８】
（実施例１）
実施例１の金型冷却機構のモデルを図４に示す。実施例１の金型冷却機構は、溶湯を充填して鋳造品を形成するための空間であるキャビティを有する金型と、前記キャビティと連通しないように前記金型に形成した冷却孔１０１と、前記冷却孔に挿入した冷却管１０２とを備える金型冷却機構１００であって、前記冷却孔の中心軸を含む断面における底部１０１ａの形状を外側に凸の曲面とし、かつ冷却孔の内側へ向けて冷却管の先端と対向する凸部１０１ｂを底部１０１ａに形成したことを特徴とする。この冷却孔１０１に冷却管１０２を同軸状に挿入し、その先端１０２ａを冷却孔の凸部１０１ｂに対向させた。
【００２９】
ボルト穴形成用凹部に実施例１の金型冷却機構１００を備えた金型（下型）を使用して車両用軽合金ホイールの鋳造を行った。主な鋳造条件は、「冷却孔の内側へ向けて冷却管の先端と対向する凸部１０１ｂを底部１０１ａに形成したこと」を除いて比較例１と同様とした。その結果、鋳造回数１０００回でも金型の焼き付きは発生しなかった。その時の金型のボルト穴形成用凸部の表面温度をサーモグラフィで測定ところ約４４０℃であった。
【００３０】
金型のボルト穴形成用凸部の表面温度が高温にならなかった原因を調査した。調査は比較例１と同様の解析により行った。その結果を図５に示す。冷却管から吐出された冷却水の流れは冷却孔底部に当たって左右に分かれて、それぞれが冷却孔の内面に沿って冷却管の中の流れ方向とは逆方向の水流を形成する。ここで、冷却孔底部のうち特に冷却管の先端と対向する領域Ｂに着目する。ここでは近傍の冷却水の速度が低下が少ないことが分かった。そのため実施例１においてボルト穴形成用凸部の表面温度が高温にならなかったと推定された。
【００３１】
実施例１の金型冷却機構１００を内装した金型の断面を図１に例示する。テーパ部４０の傾きを３〜５°と小さな角度とした金型を使って繰り返し鋳造する場合においても、金型のボルト穴形成用凸部８１で焼き付きが生じないよう金型表面温度を制御することが可能である。
【００３２】
（実施例２）
実施例２の金型冷却機構のモデルを図６に示す。実施例２の金型冷却機構は、溶湯を充填して鋳造品を形成するための空間であるキャビティを有する金型と、前記キャビティと連通しないように前記金型に形成した冷却孔１０１と、前記冷却孔に挿入した冷却管１０２とを備える金型冷却機構１００であって、前記冷却孔の中心軸を含む断面における底部１０１ａの形状を外側に凸の曲面とし、かつ冷却管１０２の先端を冷却孔１０１の壁面に寄せたことを特徴とする。
【００３３】
ボルト穴形成用凹部に実施例２の金型冷却機構１００を備えた金型（下型）を使用して車両用軽合金ホイールの鋳造を行った。主な鋳造条件は、「冷却管１０２の先端を冷却孔１０１の壁面に寄せたこと」を除いて比較例１と同様とした。その結果、鋳造回数１０００回でも金型の焼き付きは発生しなかった。その時の金型のボルト穴形成用凸部の表面温度をサーモグラフィで測定ところ約４２０℃であった。
【００３４】
金型のボルト穴形成用凸部の表面温度が高温にならなかった原因を調査した。調査は比較例１と同様の解析により行った。その結果を図７に示す。冷却管から吐出された冷却水の流れは、一方の壁面側から冷却孔底部の一方の端部に当たって中央部に向かい、更に他方の端部に向かい他方の壁面に沿って冷却管の中の流れ方向とは逆方向の水流を形成する。ここで、冷却孔底部のうち特に中央部の領域Ｃに着目する。ここでは近傍の冷却水の速度が低下が少ないことが分かった。そのため実施例２においてボルト穴形成用凸部の表面温度が高温にならなかったと推定された。
【図１】
2018158363.tif 000003
【図２】
2018158363.tif 000004
【図３】
2018158363.tif 000005
【図４】
2018158363.tif 000006
【図５】
2018158363.tif 000007
【図６】
2018158363.tif 000008
【図７】
2018158363.tif 000009
【図８】
2018158363.tif 000010
【図９】
2018158363.tif 000011
【図１０】
2018158363.tif 000012